(57)【要約】  本発明は、フィラメントおよび前記フィラメント上に設置されたエミッタを有する蛍光ランプ用の電極であって、前記エミッタがマイエナイト化合物を含む、電極に関する。
2011024823.tif 000002
【特許請求の範囲】
【請求項１】
フィラメントおよび前記フィラメント上に設置されたエミッタを有する蛍光ランプ用の電極であって、
前記エミッタがマイエナイト化合物を含む、電極。
【請求項２】
前記マイエナイト化合物が導電性マイエナイトを含む、請求項１に記載の電極。
【請求項３】
前記エミッタがさらにアルカリ土類金属の酸化物を含む、請求項１または２に記載の電極。
【請求項４】
前記アルカリ土類金属の酸化物が、酸化バリウム（ＢａＯ）、酸化ストロンチウム（ＳｒＯ）および酸化カルシウム（ＣａＯ）からなる群より選ばれた少なくとも一種の酸化物を含む、請求項３に記載の電極。
【請求項５】
前記フィラメントがタングステン（Ｗ）またはモリブデン（Ｍｏ）を含む、請求項１〜４のいずれか一つに記載の電極。
【請求項６】
水銀および希ガスが充填された内部空間を有するバルブと、
前記バルブの内表面に設置された蛍光体と、
前記内部空間で放電を発生、維持させる電極と、
を有する蛍光ランプであって、
前記電極が請求項１〜５のいずれか一つに記載の電極である、蛍光ランプ。
【請求項７】
蛍光ランプ用の電極の製造方法であって、
フィラメントを準備し、
該フィラメント上に、マイエナイト化合物を含むエミッタを設置する、製造方法。
【請求項８】
前記エミッタを設置するステップは、
マイエナイト化合物の粉末を含むスラリーを調製し、
前記フィラメント上に、前記スラリーを設置した後、前記フィラメントを加熱し、前記マイエナイト化合物の粉末を焼結させる、
請求項７に記載の電極の製造方法。
【請求項９】
前記マイエナイト化合物が導電性マイエナイトを含む、請求項７または８に記載の電極の製造方法。
【請求項１０】
前記フィラメントがタングステン（Ｗ）またはモリブデン（Ｍｏ）を含む、請求項７〜９のいずれか一つに記載の電極の製造方法。
【発明の詳細な説明】
【技術分野】
【０００１】
本発明は、放電ランプ、その中でも特に熱陰極蛍光ランプに関する。
【背景技術】
【０００２】
蛍光ランプは、照明、表示装置のバックライト、および各種生産工程での光照射などの用途に広く用いられている。【０００３】
蛍光ランプの中で、特に熱陰極蛍光ランプの電極には、タングステンまたはモリブデン等で構成されたフィラメントが使用されることが一般的である。ただし、蛍光ランプの始動性およびランプ効率を高めるため、通常の場合、フィラメントは、エミッタと呼ばれる電子放出性物質で被覆される。エミッタは、電極の仕事関数を下げ、放電時の熱電子放出を促進する機能を有する。このようなエミッタ材料としては、通常、酸化バリウム（ＢａＯ）、酸化ストロンチウム（ＳｒＯ）または酸化カルシウム（ＣａＯ）等のアルカリ土類金属酸化物等が使用される（例えば特許文献１）。
【先行技術文献】
【特許文献】
【０００４】
【特許文献１】日本国特開２００７−３０５４２２号公報
【発明の概要】
【発明が解決しようとする課題】
【０００５】
しかしながら、このような電極を有する蛍光ランプでは、従来より、使用時間とともにエミッタが消耗するという問題が指摘されている。これは、（１）一般にアルカリ土類金属酸化物は、高温での蒸気圧が高いこと、および（２）アルカリ土類金属酸化物とフィラメントの間の密着性があまり良好ではないこと、によるものであると考えられる。すなわち、（１）の影響により、蛍光ランプの使用中に高温化したエミッタが揮発してしまい、（２）の影響により、エミッタがフィラメントから脱落してしまい、エミッタが比較的短時間で消耗してしまうことになる。【０００６】
なお、このようなエミッタの消耗が生じると、蛍光ランプの発光効率（より具体的には、熱電子放出効率）が低下するという問題が生じる。また、エミッタの消耗が激しくなると、フィラメント部分が露出することになり、これにより電極の断線が生じやすくなり、結果的に蛍光ランプの寿命が短くなるという問題が生じ得る。【０００７】
本発明は、このような問題に鑑みなされたものであり、本発明では、エミッタの消耗が抑制され、長期にわたって安定に使用することの可能な蛍光ランプ用の電極、およびそのような電極を備える蛍光ランプを提供することを目的とする。また、そのような電極の製造方法を提供することを目的とする。
【課題を解決するための手段】
【０００８】
本発明では、フィラメントおよび前記フィラメント上に設置されたエミッタを有する蛍光ランプ用の電極であって、
前記エミッタがマイエナイト化合物を含む、電極が提供される。【０００９】
ここで、本発明による電極において、前記マイエナイト化合物は、導電性マイエナイトを含んでも良い。【００１０】
また、本発明による電極において、前記エミッタは、さらにアルカリ土類金属の酸化物を含んでも良い。【００１１】
この場合、特に、前記アルカリ土類金属の酸化物は、酸化バリウム（ＢａＯ）、酸化ストロンチウム（ＳｒＯ）および酸化カルシウム（ＣａＯ）からなる群より選ばれた少なくとも一種の酸化物を含んでも良い。【００１２】
また、本発明による電極において、前記フィラメントは、タングステン（Ｗ）またはモリブデン（Ｍｏ）を含んでも良い。【００１３】
また、本発明では、
水銀および希ガスが充填された内部空間を有するバルブと、
前記バルブの内表面に設置された蛍光体と、
前記内部空間で放電を発生、維持させる電極と、
を有する蛍光ランプであって、
前記電極が前述の特徴を有する電極である、蛍光ランプが提供される。【００１４】
さらに、本発明では、
蛍光ランプ用の電極の製造方法であって、
フィラメントを準備するステップと、
該フィラメント上に、マイエナイト化合物を含むエミッタを設置するステップと、
を有する製造方法が提供される。【００１５】
なお、本発明による電極の製造方法において、前記エミッタを設置するステップは、
マイエナイト化合物の粉末を含むスラリーを調製するステップと、
前記フィラメント上に、前記スラリーを設置した後、前記フィラメントを加熱し、前記マイエナイト化合物の粉末を焼結させるステップと、
を有しても良い。【００１６】
また、本発明による電極の製造方法において、前記マイエナイト化合物は、導電性マイエナイトを含んでも良い。【００１７】
また、本発明による電極の製造方法において、前記フィラメントは、タングステン（Ｗ）またはモリブデン（Ｍｏ）を含んでも良い。
【発明の効果】
【００１８】
本発明によれば、エミッタの消耗が抑制され、長期にわたって安定に使用することの可能な蛍光ランプ用の電極、およびそのような電極を備える蛍光ランプを提供することが可能となる。また、そのような電極の製造方法を提供することが可能となる。
【図面の簡単な説明】
【００１９】
【図１】図１は、本発明による蛍光ランプの概略的な一例を示した一部切欠断面の部分拡大図である。
【図２】図２は、電極の構成の一例を示した模式図である。
【図３】図３は、電極のフィラメントの一構造（ダブルコイル構造）を模式的に示した図である。
【図４】図４は、電極のフィラメントの別の構造（トリプルコイル構造）を模式的に示した図である。
【図５】図５は、エミッタが被覆されたフィラメントを模式的に示した図である。
【図６】図６は、本発明による電極を製造するための方法の一例を模式的に示したフロー図である。
【図７】図７は、実施例１に係る電極のアーク放電試験後の一断面形態を示したＳＥＭ写真である。
【図８】図８は、実施例５、及び比較例２におけるランプＢ５とランプＣ１の管電流−管電圧特性を示すグラフである。
【図９】図９は、実施例６、及び比較例３におけるランプＢ５とランプＣ１のフィラメント温度と放電開始電圧を示すグラフである。
【図１０】図１０は、実施例７におけるランプＢ６、ランプＣ２、およびランプＤ１の陰極近傍のバルブ３０の様子を示す写真である。
【図１１】図１１は、ＢａＯまたはマイエナイト化合物にＡｒが入射した場合についての、Ａｒのエネルギーとスパッタリング率の関係を示すグラフである。
【発明を実施するための形態】
【００２０】
以下、図面により本発明の形態を説明する。
【００２１】
図１には、本発明において、好ましく適用される放電ランプの例である蛍光ランプの一例として、直管形蛍光ランプの一部切欠断面の部分拡大図を示す。また、図２には、蛍光ランプに含まれる電極の構成の一例を模式的に示す。図１では、蛍光ランプの左側部分が示されていないが、この部分が、図示された蛍光ランプの右側部分と同様の構成を有することは、当業者には明らかである。
【００２２】
図１に示すように、蛍光ランプ１０は、放電空間２０を有するガラスなどで構成された管状のバルブ３０と、電極４０と、プラグ５０とを有する。
【００２３】
バルブ３０の内表面には、保護膜６０および蛍光体７０が設置されている。放電空間２０内には、放電ガスが封入されており、放電ガスは、希ガスを含み、放電ガスには、例えば、水銀を含むアルゴンガスが使用される。保護膜６０は、バルブ３０に含まれるナトリウムの溶出を防ぎ、主として水銀とナトリウムの化合物が生成することを抑制し、蛍光ランプの内壁が黒化することを防ぐ役割を有する。
【００２４】
プラグ５０は、蛍光ランプ１０の両端に、バルブ３０を支持するように設けられており、ピン部５５を有する。
【００２５】
電極４０は、バルブ３０の両端に封止されている。電極４０は、コイル状のフィラメント４２と、該フィラメント４２を被覆するように設置されたエミッタ４６とを有する。フィラメント４２の材料としては、例えば、タングステン（Ｗ）、モリブデン（Ｍｏ）、ニッケル（Ｎｉ）、およびニオブ（Ｎｂ）等が使用される。
【００２６】
より具体的には、電極４０は、図２に示すように、フィラメント４２の終端でもある２つのレグ部４１ａ、４１ｂを有し、該レグ部４１ａ、４１ｂのそれぞれには、導電性の支持線４５ａ、４５ｂが接続されている。これらの支持線４５ａ、４５ｂは、リード線等を介してあるいは直接、プラグ５０のそれぞれのピン部５５と電気的に接続される。
【００２７】
なお、係る電極４０の構造は、単なる一例であって、電極４０が他の構造を取り得ることは、当業者には明らかである。例えば、図２では、電極４０のレグ部４１ａ、４１ｂは、露出されているが、レグ部４１ａ、４１ｂは、フィラメント４２の他の場所と同様、エミッタ４６で被覆されても良い。
【００２８】
このような蛍光ランプ１０では、両方の電極４０（図１では、一方しか示されていない）の間に電圧を印加した際に、電極（陰極側）４０が加熱され、高温になったエミッタ４６から、電子（熱電子）が放出される。放出された電子は、もう片方の電極（陽極側）４０の方に移動し、これにより放電が開始される。次に、放電により流れる電子が、バルブ３０の放電空間２０内に封入されている水銀原子と衝突すると、水銀原子が励起され、励起された水銀が基底状態に戻る際に紫外線が放出される。この放出された紫外線がバルブ３０の蛍光体７０に照射されると、蛍光体７０から可視光線が発生する。以上の一連の現象により、蛍光ランプ１０から可視光線を放射させることができる。
【００２９】
ここで、従来の蛍光ランプの場合、電極のエミッタ用材料として、酸化バリウム（ＢａＯ）、酸化ストロンチウム（ＳｒＯ）または酸化カルシウム（ＣａＯ）等のアルカリ土類金属酸化物が使用される。これは、一般にアルカリ土類金属酸化物は、仕事関数が低く、小さな電圧印加により、熱電子放出を促進することができるためである。
【００３０】
しかしながら、従来より、アルカリ土類金属酸化物材料で構成されたエミッタは、使用時間とともに容易に消耗してしまうという問題が指摘されている。これは、（１）一般にアルカリ土類金属酸化物は、高温での蒸気圧が高いこと、および（２）フィラメントとアルカリ土類金属酸化物製エミッタの間で、密着性があまり良好ではないこと、によるものであると考えられる。
【００３１】
例えば、酸化バリウム（ＢａＯ）は、融点および沸点がそれぞれ、１９２３℃および２０００℃程度であり、酸化カルシウム（ＣａＯ）は、融点および沸点がそれぞれ、２５７２℃および２８５０℃程度であり、何れの材料とも、融点と沸点は、接近している。従って、これらの物性値からも、アルカリ土類金属酸化物は、高温での蒸気圧が比較的高いことが予想される。
【００３２】
従来の材料のみをエミッタとして有する蛍光ランプでは、（１）の影響により、蛍光ランプの使用中に高温化したエミッタが揮発してしまい、（２）の影響により、使用中にエミッタがフィラメントから脱落してしまうため、エミッタが比較的短時間で消耗してしまうと考えられる。
【００３３】
なお、このようなエミッタの消耗が生じると、蛍光ランプの発光効率（より具体的には、熱電子放出効率）が低下してしまう。また、エミッタの消耗が激しくなると、フィラメントが露出することになり、これにより電極の断線が生じやすくなり、結果的に蛍光ランプの寿命が短くなるという問題が生じ得る。
【００３４】
これに対して、本発明の蛍光ランプ１０では、電極４０のエミッタ４６が、マイエナイト化合物を有することに特徴がある。
【００３５】
マイエナイト化合物とは、ケージ（籠）構造を有する１２ＣａＯ・７Ａｌ２Ｏ３（以下「Ｃ１２Ａ７」ともいう。）およびＣ１２Ａ７と同等の結晶構造を有する化合物（同型化合物）の総称である。一般に、マイエナイト化合物は、仕事関数が比較的低いという特徴を有する。
【００３６】
また、マイエナイト化合物は、比較的蒸気圧が低いという特徴を有し、以降に詳細に示すように、本願発明者らによれば、マイエナイト化合物は、１１００℃を超えるような高温でも比較的安定であることが確認されている。さらに、本願発明者らは、以降に示すように、マイエナイト化合物は、フィラメントとの間の密着性が比較的良好であるという特徴を有することを見出して本発明を完成するに至った。
【００３７】
従って、マイエナイト化合物をエミッタの材料として使用することにより、蛍光ランプの使用中に、高温化したエミッタが揮発したり、脱落してしまうという問題が軽減され、これにより、エミッタの消耗を有意に抑制することが可能となる。さらに、マイエナイト化合物をエミッタに使用した場合、エミッタの消耗が抑制されるため、フィラメントの露出により電極の断線が生じ、結果的に蛍光ランプの寿命が短くなるという従来の問題が軽減される。
【００３８】
（本発明の蛍光ランプの各部材の詳細について）
次に、本発明による蛍光ランプの電極４０および蛍光体７０について、詳しく説明する。なお、バルブ３０、プラグ５０および保護膜６０等の部材に関しては、その仕様は、当業者には十分に明らかであるので、記載を省略する。
【００３９】
（電極４０）
一般に、マイエナイト化合物は、ケージの中に酸素イオンを包接しており、この酸素イオンは、特に「フリー酸素イオン」と称される。
【００４０】
ただし、本発明の電極４０用エミッタ４６に使用されるマイエナイト化合物は、「フリー酸素イオン」を有するものの他、この「フリー酸素イオン」の一部もしくは全てが電子で置換されているものであっても良い。以降、この、「フリー酸素イオン」の一部もしくは全てが電子で置換されているマイエナイト化合物を、特に「導電性マイエナイト」と称することにする。なお、この「フリー酸素イオン」の一部または全てが陰イオンで置換されていても良い。そのような陰イオンとしては、例えば、ハロゲンイオン、水素陰イオン、酸素イオン、および水酸化物イオンなどが挙げられる。
【００４１】
特に、フリー酸素イオンの一部がＨ−イオンで置換されたマイエナイト化合物を、本願では「水素化マイエナイト化合物」と呼ぶ。「水素化マイエナイト化合物」において、Ｈ−イオン密度は１．０×１０１５ｃｍ−３以上であることが好ましく、１．０×１０２０ｃｍ−３以上であることがさらに好ましい。Ｈ−イオン密度が高い場合、電極の熱電子放出性能、さらには放電電流密度が高くなり、電極においてアーク放電が生じやすくなるためである。なお、Ｈ−イオン密度の理論的上限は、２．３×１０２１ｃｍ−３である。
【００４２】
「導電性マイエナイト」の電子密度は、１．０×１０１５ｃｍ−３以上であり、１．０×１０１９ｃｍ−３以上であることがより好ましく、１．０×１０２１ｃｍ−３以上であることがさらに好ましい。これにより、エミッタ、さらには電極全体が良好な導電性を有するようになり、電極全体をより均一に加熱することが可能となる。またこの場合、二次電子放出能がより高くなり、紫外線発光効率がより向上し、放電電圧がより低下するという効果が得られる。なお、電子密度の理論的上限は、２．３×１０２１ｃｍ−３である。
【００４３】
なお、本発明において、（導電性）マイエナイト化合物の電子密度とは、電子スピン共鳴装置での測定により算出した測定値、または吸収係数の測定により算出したスピン密度の測定値を意味する。一般には、スピン密度の測定値が１０１９ｃｍ−３より低い場合は、電子スピン共鳴装置（ＥＳＲ装置）を用いて測定するのが良く、１０１８ｃｍ−３を超える場合は、以下のようにして、電子密度を算定するのが良い。まず分光光度計を用いて、（導電性）マイエナイト化合物のケージ中の電子による光吸収の強度を測定し、２．８ｅＶでの吸収係数を求める。次に、この得られた吸収係数が電子密度に比例することを利用して、（導電性）マイエナイト化合物の電子密度を定量する。また、（導電性）マイエナイト化合物が粉末等であり、光度計によって透過スペクトルを測定することが難しい場合は、積分球を使用して光拡散スペクトルを測定し、クベルカムンク法によって得られた値から、（導電性）マイエナイト化合物の電子密度が算定される。
【００４４】
なお、本発明においてマイエナイト化合物は、カルシウム（Ｃａ）、アルミニウム（Ａｌ）および酸素（Ｏ）からなるＣ１２Ａ７結晶構造と同等の結晶構造を有している限り、カルシウム（Ｃａ）、アルミニウム（Ａｌ）および酸素（Ｏ）の中から選ばれた少なくとも１種の原子の一部または全部が、他の原子や原子団に置換されていても良い。例えば、カルシウム（Ｃａ）の一部は、マグネシウム（Ｍｇ）、ストロンチウム（Ｓｒ）、バリウム（Ｂａ）、リチウム（Ｌｉ）、ナトリウム（Ｎａ）、クロム（Ｃｒ）、マンガン（Ｍｎ）、セリウム（Ｃｅ）、コバルト（Ｃｏ）、Ｎｉ（ニッケル）および／または銅（Ｃｕ）などの原子で置換されていても良い。また、アルミニウム（Ａｌ）の一部は、シリコン（Ｓｉ）、ゲルマニウム（Ｇｅ）、ホウ素（Ｂ）、ガリウム（Ｇａ）、チタン（Ｔｉ）、マンガン（Ｍｎ）、鉄（Ｆｅ）、セリウム（Ｃｅ）、プラセオジウム（Ｐｒ）、スカンジウム（Ｓｃ）、ランタン（Ｌａ）、イットリウム（Ｙ）、ヨーロピウム（Ｅｕ）、イットリビウム（Ｙｂ）、コバルト（Ｃｏ）、Ｎｉ（ニッケル）および／またはテリビウム（Ｔｂ）などで置換されても良い。また、ケージ骨格の酸素は、窒素（Ｎ）などで置換されていても良い。
【００４５】
マイエナイト化合物は、１２ＣａＯ・７Ａｌ２Ｏ３化合物、１２ＳｒＯ・７Ａｌ２Ｏ３化合物、これらの混晶化合物、またはこれらの同型化合物であることが好ましい。
【００４６】
本発明では、これらに限定されるものではないが、マイエナイト化合物として、例えば下記の（１）〜（４）に示す化合物が考慮される。
【００４７】
（１）Ｃ１２Ａ７化合物の骨格を構成するカルシウム（Ｃａ）の一部が、マグネシウム（Ｍｇ）またはストロンチウム（Ｓｒ）に置換された、カルシウムマグネシウムアルミネート（Ｃａ１−ｙＭｇｙ）１２Ａｌ１４Ｏ３３、またはカルシウムストロンチウムアルミネート（Ｃａ１−ｚＳｒｚ）１２Ａｌ１４Ｏ３３。なお、ｙおよびｚは０．１以下であることが好ましい。
【００４８】
（２）シリコン置換型マイエナイトであるＣａ１２Ａｌ１０Ｓｉ４Ｏ３５。
【００４９】
（３）ケージ中のフリー酸素イオンがＨ−、Ｈ２−、Ｈ２−、Ｏ−、Ｏ２−、ＯＨ−、Ｆ−、Ｃｌ−、Ｂｒ−、Ｓ２−またはＡｕ−などの陰イオンによって置換された、例えば、Ｃａ１２Ａｌ１４Ｏ３２：２ＯＨ−またはＣａ１２Ａｌ１４Ｏ３２：２Ｆ−。このようなマイエナイト化合物は、耐熱性が高いため、４００℃を超えるような封着を必要とする蛍光ランプの製造に適している。
【００５０】
（４）陽イオンと陰イオンがともに置換された、例えばワダライトＣａ１２Ａｌ１０Ｓｉ４Ｏ３２：６Ｃｌ−。
【００５１】
なお、本発明において、エミッタ４６は、マイエナイト化合物単独で構成されても良いが、さらに別の添加物質を含んでも良い。別の添加物質は、例えば、アルカリ土類金属の酸化物が挙げられる。アルカリ土類金属の酸化物としては、酸化バリウム（ＢａＯ）、酸化ストロンチウム（ＳｒＯ）または酸化カルシウム（ＣａＯ）等が好ましい。別の添加物質は、エミッタ４６の全質量中の割合が例えば１ｗｔ％〜６０ｗｔ％、特に１．５〜４０ｗｔ％の範囲となるように添加される。エミッタがマイエナイト化合物とこのような酸化物を同時に含む場合、低温域（〜８００℃程度）から高温域（〜１３００℃程度）までの広い温度範囲にわたって、優れた発光効率が得られる。
【００５２】
本発明において、電極４０のフィラメントは、タングステン（Ｗ）、モリブデン（Ｍｏ）、ニッケル（Ｎｉ）、またはニオブ（Ｎｂ）を含むことが好ましい。中でも、タングステン（Ｗ）またはモリブデン（Ｍｏ）を含むことがより好ましい。
【００５３】
一方、電極４０のフィラメント４２の構造は、特に限られず、フィラメント４２は、例えばコイル状であっても良い。この場合、フィラメント４２は、いわゆる「シングルコイル」構造の他、「ダブルコイル構造」であっても、「トリプルコイル構造」であっても良い。あるいは、フィラメント４２は、「四重コイル構造」であっても良い。
【００５４】
図３および４には、それぞれ、「ダブルコイル構造」および「トリプルコイル構造」のフィラメントの態様を模式的に示す。
【００５５】
図３に示すように、「ダブルコイル構造」のフィラメント４２Ａの場合、１回の巻き回し直径が約０．１ｍｍ〜０．７ｍｍ程度のミクロ的な螺旋構造４３ａが螺旋状に延伸しており、これにより全体として、図３のＸ方向に沿って、１回の巻き回し直径が約１ｍｍ〜３ｍｍ程度のマクロ的な螺旋構造４３ｂが構成される。
【００５６】
一方、図４には、「トリプルコイル構造」のフィラメント４２Ｂを示す。ただし、図４では、図面の明確性を維持するため、細部は正確には描写されておらず、このため、「トリプルコイル構造」の構成は、見かけ上、図３と同様に見える。しかしながら、図４において、矢印で示された長方形枠内において部分的に拡大して示すように、「トリプルコイル構造」の場合、図３のミクロ的な螺旋構造４３ａを構成する骨格の一つ一つは、より微細な螺旋構造４３ｃが螺旋的に延伸することにより構成されている。
【００５７】
図５には、電極構造の一例を模式的に示す。図５の例では、「ダブルコイル構造」のフィラメント４２Ａがエミッタ４６で被覆されている。
【００５８】
なお、本発明において、マイエナイト化合物を有するエミッタは、必ずしも電極の全体に設置されている必要はない。また、マイエナイト化合物を有するエミッタは、必ずしも電極のフィラメント部分のみに設置されている必要はない。例えば、マイエナイト化合物を有するエミッタは、フィラメント部分の他、温度が上昇する場所、例えば４５ａ、４５ｂに例示される支持線、フローティングシールドリング（図示せず）、ステム部（図示せず）等に設置されていても良い。
【００５９】
（蛍光体７０）
蛍光体７０としては、例えば、ユーロピウム付活酸化イットリウム蛍光体、セリウムテルビウム付活燐酸ランタン蛍光体、ユーロピウム付活ハロ燐酸ストロンチウム蛍光体、ユーロピウム付活バリウムマグネシウムアルミネート蛍光体、ユーロピウムマンガン付活バリウムマグネシウムアルミネート蛍光体、テルビウム付活セリウムアルミネート蛍光体、テルビウム付活セリウムマグネシウムアルミネート蛍光体、およびアンチモン付活ハロ燐酸カルシウム蛍光体などを単独、または混合して使用できる。
【００６０】
なお蛍光ランプ１０において、形状、サイズ、ワット数、ならびに蛍光ランプが放つ光色および演色性などは、特に限定されない。形状については、図１に示すような直管に限られず、例えば、丸形、二重環形、ツイン形、コンパクト形、Ｕ字形、電球形などの形状であっても良い。サイズについては、例えば４形〜１１０形などであっても良い。ワット数については、例えば数ワット〜百数十ワットなどであっても良い。光色については、例えば、昼光色、昼白色、白色、温白色、および電球色などがある。
【００６１】
（蛍光ランプ用電極の製造方法）
次に、本発明による蛍光ランプ１０に使用される電極４０の製造方法について説明する。
【００６２】
本発明による蛍光ランプ１０に使用される電極４０は、大まかには、フィラメントを準備するステップ、およびフィラメントの少なくとも一部に、マイエナイト化合物を含むエミッタを設置するステップにより製造される。
【００６３】
以下、一例として、フィラメント上にスラリーを塗布する工程を経て、電極を製造する方法について説明する。
【００６４】
図６は、本発明による電極４０を製造するためのそのような方法を模式的に示したフロー図である。
【００６５】
図６に示すように、本発明による電極４０の製造方法は、フィラメントを準備するステップ（ステップ１１０：Ｓ１１０）と、マイエナイト化合物の粉末を含むスラリーを調製するステップ（ステップ１２０：Ｓ１２０）と、前記フィラメント上に前記スラリーを設置して、前記フィラメントを加熱し、前記マイエナイト化合物の粉末を焼結させるステップ（ステップ１３０：Ｓ１３０）とを有する。
【００６６】
以下、各ステップについて詳しく説明する。
【００６７】
（ステップ１１０）
まず、フィラメントを準備する。フィラメント材料としては、前述のように、タングステン（Ｗ）またはモリブデン（Ｍｏ）等が使用される。フィラメントの構造は、特に限られないが、コイル状構造、特に前述のようなダブルコイル構造、またはトリプルコイル構造が一般的である。この他、シングルコイル構造または四重コイル構造のフィラメントを使用しても良い。
【００６８】
（ステップ１２０）
次に、以下の方法でエミッタ用のスラリーが調製される。
【００６９】
まず、平均粒径１μｍ〜１０μｍ程度のマイエナイト化合物粉末を準備する。特に、粉末の平均粒径は、２μｍ以上６μｍ以下であることが好ましい。なお、平均粒径が１μｍより小さいと、粉末が凝集してそれ以上の微粉化することが困難であり、１０μｍより大きいとフィラメントに担持されにくくなる。
【００７０】
通常の場合、マイエナイト化合物粉末は、マイエナイト化合物原料を粗粉化し、さらにこの粗粉を微細まで粉砕することにより調製される。原料の粗粉化には、スタンプミル、自動乳鉢等が使用され、まず平均粒径が約２０μｍ程度になるまで粉砕される。粗粉を、前述の平均粒径の微細粉まで粉砕するには、ボールミル、ビーズミルなどが使用される。      
【００７１】
次に、準備した粉末をバインダとともに溶媒中に添加、撹拌し、スラリーを調製する。バインダには、有機バインダおよび無機バインダのいずれも使用することができる。有機バインダとしては、例えば、ニトロセルロース、エチルセルロース、ポリエチレンオキシド、メチルセルロース、ヒドロキシルプロピルメチルセルロース、カルボキシメチルセルロース、ヒドロキシエチルセルロース、ポリビニルアルコール、ポリアクリル酸ソーダ、ポリアクリルアミド、ポリビニルブチラール、ポリエチレン、ポリプロピレン、ポリスチレン、エチレン−酢酸ビニル共重合体、アクリル系樹脂、ポリアミド樹脂などが使用できる。また、無機バインダとしては、例えば、ケイ酸ソーダ系や金属アルコキシド系などが使用できる。また、溶媒としては、酢酸ブチル、テルピネオール、化学式ＣｎＨ２ｎ＋１ＯＨ（ｎ＝１〜４）で表されるアルコール等が使用できる。
バインダの配合量は、例えばエチルセルロースならば、前途の調整粉末に対して、４０体積％以下が好ましい。スピンコートのような塗布方法では必ずしもバインダは必要ではなく、分散剤を添加しても良い。分散剤は粉末の凝集体を解し分散性を向上させる。分散剤としては、例えば、脂肪酸、リン酸エステル、合成界面活性剤、ベンゼンスルホン酸などが使用できる。
分散剤の配合量は、例えばリン酸エステルならば、前途の調整粉末に対して、０．０１〜１０重量％が好ましい。バインダと分散剤を併用しても良い。
【００７２】
（ステップ１３０）
次に、調製したスラリーをフィラメントに塗布する。塗布の方法は、特に限られず、例えば、スプレー法、スピンコート法、ディップコート法、またはディスペンサー等を用いて所望の箇所に塗布する方法等が利用できる。
【００７３】
次に、スラリーが塗布されたフィラメントを２００℃〜８００℃で、２０分〜１時間程度保持し、バインダーを除去する。ただし、バインダーの除去は、以降の焼結処理と同時に行っても良い。
【００７４】
次に、フィラメントを高温に保持し、粉末を焼結させる。これにより、マイエナイト化合物を有するエミッタで被覆されたフィラメントを備える電極が得られる。焼結の温度は、例えば、６００℃〜１４１５℃の範囲である。また、高温に保持する時間は、温度によっても変化するが、例えば１０分〜２時間程度である。焼結処理は、例えば窒素ガス、アルゴンガス等の不活性ガス雰囲気、あるいは真空中で実施される。
【００７５】
ここで、電極が所定の蛍光ランプに使用される場合、粉末の焼結処理は、そのような蛍光ランプのバルブに予めフィラメントを装着しておき、フィラメントに通電を行うことにより、実施しても良い。この場合、後から電極を蛍光ランプに設置する必要がなくなるという利点が得られる。
【００７６】
また、フィラメントに導電性マイエナイト化合物を設置する場合は、焼結処理の雰囲気を還元性雰囲気とすることが好ましい。ここで、還元性雰囲気とは、雰囲気に接する部位に還元剤が存在し、酸素分圧が１０−３Ｐａ以下の雰囲気または減圧環境を意味する。還元剤としては、例えば、カーボンやアルミニウムの粉末をマイエナイト化合物に混ぜても良く、マイエナイト化合物を作製する際に、マイエナイト化合物の原料（例えば炭酸カルシウムと酸化アルミニウム）に混ぜても構わない。また、雰囲気と接する部位に、カーボン、カルシウム、アルミニウム、チタンを設置しても良い。雰囲気は、酸素分圧が１０−３Ｐａ以下の雰囲気であることが好ましく、酸素分圧が１０−５Ｐａ以下であることがより好ましく、１０−１０Ｐａ以下であることがさらに好ましく、１０−１５Ｐａ以下であることが特に好ましい。酸素分圧が１０−３Ｐａを超える雰囲気では、マイエナイト化合物に十分な導電性を付与することができないおそれがあり、好ましくない。また熱処理温度は、６００℃〜１４１５℃の範囲であることが好ましい。熱処理の温度は、好ましくは１０００〜１３７０℃、より好ましくは１２００〜１３５０℃、さらに好ましくは１３００〜１３５０℃である。熱処理の温度が６００℃よりも低い場合、マイエナイト化合物に十分な導電性が得られないおそれがある。また熱処理温度が１４１５℃よりも高い場合、マイエナイト化合物の溶融が進行し、所望の電極形状が得られなくなるおそれがある。前記温度に保持する時間は、５分〜６０分が好ましく、１０分〜５０分がより好ましく、１５分〜４０分がさらに好ましい。保持時間が５分未満では、十分な導電性を得ることができないおそれがある。また、保持時間を長くしても、特性上は特に問題ないが、製造時間の短縮を考えると６０分以内が好ましい。このような還元性雰囲気での熱処理としては、例えばマイエナイト化合物の粉末の成形体を蓋付のカーボン製の容器内に設置し、雰囲気の制御が可能な電気炉内で熱処理を施す方法が例示される。
【００７７】
また、フィラメントに水素化マイエナイト化合物を設置する場合は、前述の焼結処理の雰囲気を水素含有雰囲気とすることが好ましい。例えば、水素雰囲気下において、スラリーが設置されたフィラメントを、６００℃〜１４１５℃の温度範囲で３０分程度保持することにより、フィラメントが水素化マイエナイト化合物で被覆された電極を得ることができる。
【００７８】
なお、前述の製造方法では、エミッタがマイエナイト化合物のみで構成される場合を例に、本発明の電極の製造方法について説明した。一方、マイエナイト化合物とアルカリ土類金属酸化物の混合物を含むエミッタを形成する場合は、前述のステップ１２０の段階で、マイエナイト化合物粉末に、例えば、所望のアルカリ土類金属炭酸塩の粉末を添加し、混合粉末を調製すれば良い。ただし、このような混合粉末を出発物質として使用する場合は、反応の過程で生じる二酸化炭素（ＣＯ２）を除去する処置が必要となる。例えば、フィラメントに混合粉末を塗布した状態で、フィラメントを蛍光ランプに取り付け、この状態で、ランプ管内を不活性雰囲気または真空状態に維持し、フィラメントを７００℃〜１１００℃の温度範囲に１０分〜３０分程度保持することにより、フィラメントにエミッタを設置することができる。その後、バルブの内部空間に必要なガスを充填して、バルブ両端を封止することにより、蛍光ランプが構成される。
【００７９】
例えば、上述のようなスラリーを使用せずに、フィラメントにエミッタ用の粉末を直接塗布して、焼結処理を行うことにより、フィラメント上にエミッタを設置しても良い。また、マイエナイト化合物を、粉末塗布することなく、フィラメントに直接形成しても良い。その方法として、例えば、真空蒸着、電子ビーム蒸着、スパッタリング、溶射などの物理蒸着法を用いることが挙げられる。
【００８０】
また、電極を有する蛍光ランプを直接製造する場合、例えば、蛍光ランプに予めフィラメントを組み付けておき、このフィラメントにマイエナイト化合物を塗布し、このフィラメントに通電することにより、エミッタ用粉末を焼結させても良い。あるいはエミッタ用の粉末が充填された容器中にフィラメントを埋設して、このフィラメントに通電することにより、エミッタ用粉末を焼結させても良い。通電によってエミッタを焼結処理する場合、通電によるフィラメントの温度は、６００℃〜１４１５℃の範囲であり、好ましくは８００〜１３７０℃、より好ましくは１０００〜１３５０℃、さらに好ましくは１２００〜１３００℃の範囲である。フィラメントの温度が６００℃より低いと、マイエナイト化合物が金属フィラメントに十分に接着せず、密着強度が低くなる恐れがある。またフィラメントの温度が１４１５℃より高い場合、マイエナイト化合物の溶融が進行し、所望の電極形状が得られなくなるおそれがある。高温での保持時間は、好ましくは５分〜６０分、より好ましくは１０分〜５０分、さらに好ましくは１５分〜４０分である。保持時間が５分未満の場合、マイエナイト化合物の密着強度が低くなり、電極の使用中にエミッタが脱落する危険性がある。また、保持時間を長くしても、特性上は特に問題はないが、作製時間の短縮を考えると、保持時間は、６０分以内であることが好ましい。
【００８１】
さらに、前述の方法において、エミッタを焼成する温度が１２００℃〜１４１５℃の場合には、この温度はマイエナイト化合物が合成される温度となる。従って、例えばＣ１２Ａ７をマイエナイト化合物として用いる場合には、カルシウム化合物とアルミニウム化合物の粉末を酸化物換算のモル比で１２：７に調合した後、これらをボールミルなどの設備で混合し、得られた混合粉末をフィラメントに塗布して、焼結しても良い。本方法では、マイエナイト化合物の製造と、マイエナイト化合物の焼結とを同時に行なうことができる。
【００８２】
ところで、従来のように、酸化バリウム（ＢａＯ）等のアルカリ土類金属酸化物でエミッタを構成する場合、以下の製造方法が採用されてきた。
【００８３】
（ｉ）アルカリ土類金属の炭酸塩（例えばＢａＣＯ３）粉末を含むスラリーをフィラメントに塗布する。
【００８４】
（ｉｉ）蛍光ランプのバルブ内で、フィラメントに通電を行い、フィラメントを加熱する。これにより、炭酸塩粉末が酸化物に分解し、フィラメント上に、アルカリ土類金属酸化物からなるエミッタが形成される。
【００８５】
しかしながら、このような方法では、炭酸塩の分解が不十分な場合、適正な酸化物エミッタを得ることができないという問題がある。また、この方法では、加熱過程で二酸化炭素（ＣＯ２）が発生するが、この二酸化炭素（ＣＯ２）が蛍光ランプ内に残留すると、水銀が化学変化することなどにより、蛍光ランプの性能に悪影響が生じる可能性が高くなる。
【００８６】
これに対して、本発明において、エミッタがマイエナイト化合物のみで構成される場合、アルカリ土類金属の炭酸塩をエミッタを形成する際の出発原料として含んでいないため、二酸化炭素（ＣＯ２）の発生がなく、蛍光ランプの性能に悪影響が生じる可能性が抑制されるという付随的な効果が得られる。
【００８７】
また、本発明によれば、水銀および希ガスが充填された内部空間を有するバルブと、該バルブの内表面に設置された蛍光体と、前記内部空間で放電を発生、維持させる電極と、を有する蛍光ランプであって、該電極は、フィラメントおよび該フィラメント上に設置されたマイエナイト化合物からなるエミッタを有する電極である蛍光ランプが提供される。具体的には、図１に示す蛍光ランプが提供される。本蛍光ランプは、内面に保護膜６０および蛍光体７０が塗布されたバルブ３０を有し、前記バルブの内部空間には、蛍光体励起用の水銀（Ｈｇ）ガスと、希ガスとしてのアルゴン（Ａｒ）とが充填されている。さらに、前記内部空間には、放電を発生、維持させるための電極４０が設置される。この電極４０のフィラメント上には、マイエナイト化合物が設置される。マイエナイト化合物は、フィラメント部分だけでなく、温度が上昇する場所、例えば図２において４５ａ、４５ｂに例示される支持線や、フローティングシールドリング（図示せず）、ステム部（図示せず）等に設置されていても良い。このような蛍光ランプでは、エミッタの消耗が抑制されるため、蛍光ランプを長期にわたって安定に使用することができる。
【実施例】
【００８８】
次に、本発明の実施例について説明する。【００８９】
（実施例１）
以下の方法により、タングステン製フィラメントが導電性マイエナイト化合物のエミッタで被覆された電極を形成した。【００９０】
（マイエナイト化合物の合成）
炭酸カルシウム（ＣａＣＯ３）と酸化アルミニウム（Ａｌ２Ｏ３）の粉末を、モル比で１２：７となるように混合した後、この混合粉末を大気中、１３００℃で６時間保持した。次に、得られた焼結体を自動乳鉢で粉砕し、粉末（以下、粉末Ａ１と称する）を得た。レーザ回折散乱法（ＳＡＬＤ−２１００、島津製作所社製）により、この粉末Ａ１の粒度を測定したところ、平均粒径は、２０μｍであった。また、Ｘ線回折により、粉末Ａ１は、１２ＣａＯ・７Ａｌ２Ｏ３構造だけを有し、粉末Ａ１は、マイエナイト化合物であることが確認された。さらに、ＥＳＲ装置での測定により、粉末Ａ１の電子密度を求めたところ、電子密度は、１×１０１５ｃｍ−３未満であった。【００９１】
（電極の調製）
次に、イソプロピルアルコールを溶媒とする湿式ボールミルにより、粉末Ａ１をさらに粉砕した。粉砕粉を吸引ろ過し、８０℃の空気中で乾燥して、微細粉末（以下、「粉末Ａ２」と称する）を得た。粉末Ａ２の平均粒径は、前述のレーザ回折散乱法により測定したところ、５μｍであった。粉末Ａ２に、ブチルカルビトールアセテート、テルピネオール、およびニトロセルロースを、重量比で、粉末Ａ２：ブチルカルビトールアセテート：テルピネオール：ニトロセルロースが６：２：１．８５：０．１５となるように加え、これを自動乳鉢で混練し、さらに遠心混練機で精密な混練を施し、ペーストＡ３を得た。【００９２】
次に、ダブルコイル構造のタングステン製フィラメント（ニラコ社製Ｗ−４６０１００）のコイル部に、このペーストＡ３を滴下した。さらに、フィラメントを１５０℃に保持し、ペースト中の有機溶剤を除去することにより、試料Ａ４を得た。【００９３】
その後、カーボン容器中に試料Ａ４を入れ、内部を酸素分圧が１０−３Ｐａの真空にした電気炉にカーボン容器を入れ、カーボン容器を１３５０℃で３０分間保持した。以上の工程により、フィラメント上にエミッタが膜状に付着された電極（以下、「実施例１に係る電極」と称する）を得た。このとき沈着したエミッタの重量は、８ｍｇであった。また、Ｘ線回折により、実施例１に係る電極は、１２ＣａＯ・７Ａｌ２Ｏ３構造だけを有し、実施例１に係る電極は、マイエナイト化合物であることが確認された。【００９４】
実施例１に係る電極について、光拡散反射スペクトルを測定し、クベルカムンク法によりエミッタの電子密度を求めた。その結果、エミッタの電子密度は、５×１０１９ｃｍ−３であり、電極のエミッタは、導電性マイエナイト化合物であることが確認された。【００９５】
（実施例２）
前述の粉末Ａ１を加圧成形してペレット状にした後、これを１３５０℃に加熱することにより、焼結体を得た。得られた焼結体を蓋付きカーボン容器に入れ、酸素分圧が１０−３Ｐａ以下の真空にした電気炉にカーボン容器を入れて、容器内を低酸素分圧に保った状態で、１３００℃で２時間保持した。その後、容器を冷却して試料Ｂ１を得た。さらに、試料Ｂ１を乾式ボールミルを用いて粉砕し、粉末Ｂ２を形成した。前述のレーザ回折散乱法により測定したところ、粉末Ｂ２の平均粒径は、５μｍであった。【００９６】
次に、大気中で、この粉末Ｂ２を前述のタングステンフィラメントのコイル部に散布した。その後、酸素分圧が１０−３Ｐａ以下の真空中でフィラメントに通電した。電圧は６Ｖとし、フィラメント温度は、約８００℃、通電時間は１５分とした。【００９７】
これにより、フィラメント上にエミッタが膜状に付着された電極（以下、「実施例２に係る電極」と称する）を得た。このとき沈着したエミッタの重量は、１２ｍｇであった。また、Ｘ線回折により、実施例２に係る電極は、１２ＣａＯ・７Ａｌ２Ｏ３構造だけを有し、実施例２に係る電極は、マイエナイト化合物であることが確認された。【００９８】
実施例２に係る電極のマイエナイト化合物の光拡散反射スペクトルを測定し、クベルカムンク法により電子密度を求めた。電子密度は、７×１０１８ｃｍ−３であり、実施例２に係る電極のエミッタは、導電性マイエナイト化合物であることがわかった。【００９９】
（実施例３）
前述の粉末Ａ２を、前述のタングステンフィラメントのコイル部に塗布した後、酸素分圧が１０−３Ｐａの真空中でフィラメントに通電を行った。電圧は６Ｖとし、フィラメント温度は、約８００℃、通電時間は１５分とした。【０１００】
これにより、フィラメント上にエミッタが膜状に付着された電極（以下、「実施例３に係る電極」と称する）を得た。このとき沈着したエミッタの重量は、７ｍｇであった。また、Ｘ線回折により、実施例３に係る電極は、１２ＣａＯ・７Ａｌ２Ｏ３構造だけを有し、実施例３に係る電極は、マイエナイト化合物であることが確認された。【０１０１】
実施例３に係る電極のマイエナイト化合物の電子密度を、ＥＳＲ装置での測定により求めたところ、電子密度は、１×１０１５ｃｍ−３未満であり、実施例３に係る電極のエミッタは、非導電性のマイエナイト化合物であることがわかった。【０１０２】
（実施例４）
前述のペーストＡ３（実施例１参照）の製造において、粉末Ａ２を粉末Ｂ２（実施例２参照）に変えて、ペーストＡ５を製造した。大気中、アルミナ乳鉢内で、ペーストＡ５を４ｇと、炭酸バリウム（関東化学製）の粉末４ｇとを混合し、混合粉末を得た。前述のタングステンフィラメントのコイル部に、この混合粉末を塗布し、酸素分圧が１０−３Ｐａ以下の真空中でフィラメントに通電した。電圧は８Ｖとし、フィラメント温度は、約１０００℃、通電時間は１５分とした。【０１０３】
これにより、フィラメント上にエミッタが膜状に付着された電極（以下、「実施例４に係る電極」と称する）を得た。このエミッタは、マイエナイト化合物およびＢａＯを有する。このとき沈着したエミッタの重量は、１３ｍｇであった。また、Ｘ線回折により、実施例４に係る電極は、１２ＣａＯ・７Ａｌ２Ｏ３構造と酸化バリウム（ＢａＯ）を含み、実施例４に係る電極は、マイエナイト化合物と酸化バリウム（ＢａＯ）の混合物であることが確認された。【０１０４】
実施例４に係る電極のマイエナイト化合物の光拡散反射スペクトルを測定し、クベルカムンク法により電子密度を求めた。電子密度は、７×１０１８ｃｍ−３であり、実施例４に係る電極のマイエナイト化合物は、導電性のマイエナイト化合物であることがわかった。【０１０５】
（比較例１）
前述のタングステンフィラメントのコイル部に、炭酸バリウム（関東化学製）の粉末を塗布し、真空中でフィラメントに通電した。電圧は８Ｖとし、フィラメント温度は、約１０００℃、通電時間は１５分とした。【０１０６】
これにより、フィラメント上にエミッタが膜状に付着された電極（以下、「比較例１に係る電極」と称する）を得た。Ｘ線回折の結果、比較例１に係る電極において、エミッタは、酸化バリウム（ＢａＯ）のみで構成されていることがわかった。また、沈着したエミッタの重量は、１７ｍｇであった。【０１０７】
（密着性について）
以上の方法により得られた各電極を切断したサンプルを用いて、ＦＥ−ＳＥＭ装置（日立製作所製Ｓ−４３００）により、フィラメントとエミッタの間の密着状態を観察した。電極の切断には、ステンレス製の回転カッターを使用した。【０１０８】
実施例１〜実施例４に係る電極の場合、フィラメントとエミッタの界面には、明確な隙間等は認められず、両者の密着性は、良好であった。これに対して、比較例１に係る電極の場合、電極の切断時に、エミッタに剥離が生じ、観察用のサンプルを調製することはできなかった。従って、比較例１に係る電極の場合、フィラメントとエミッタの間の密着性は、あまり良好ではないことが推察される。【０１０９】
（熱電子放出特性評価）
以下の方法により、各電極の熱電子放出特性を評価した。【０１１０】
まず、真空チャンバ内に、前述のいずれか一つの電極（以下、「サンプル電極」と称する）と、該電極から７ｃｍの距離となるようにコレクター電極とを設置し、真空チャンバ内を約１０−４Ｐａまで排気した。次に、両電極間に、１ｋＶの電圧を印加した状態で、サンプル電極のフィラメントに通電した。そして、サンプル電極を所定の温度まで加熱した際に、サンプル電極から放射される熱電子（実際には、コレクター電極に流れる電流値）を測定した。【０１１１】
サンプル電極の温度は、９００℃、１０００℃、１１００℃、１２００℃、および１３００℃の各温度とした。なお、サンプル電極の温度は、放射温度計（ミノルタ株式会社製、ＴＲ−６３０）により測定した。【０１１２】
各電極において得られた結果を、まとめて表１に示す。【０１１３】
【表１】
2011024823.tif 000003
【０１１４】
なお、表１において、○の記載は、実験の際に、熱電子放出による電流が１０μＡを超えたことを表している。また、×は、フィラメントに設置されたエミッタが急激に蒸発し、安定した熱電子放出が得られなかったため、測定ができなかったことを表している。【０１１５】
この結果から、実施例１〜実施例４に係る電極の場合、９００℃〜１３００℃のいずれの温度においても、良好な熱電子放出特性が得られることがわかる。一方、比較例１に係る電極では、フィラメント温度が１２００℃を超えると、測定中に急速にエミッタが消耗し、安定した熱電子放出が得られなかったため、熱電子放出による電流を正確に測定することはできなかった。【０１１６】
これらの結果から、実施例１〜実施例４に係る電極は、１２００℃以上の温度域でも、良好な高温安定性を有することがわかった。【０１１７】
（アーク放電試験）
以下の方法により、各サンプル電極のアーク放電試験を実施した。【０１１８】
まず、真空チャンバ内に、前述のいずれか一つのサンプル電極をカソードとして設置し、該電極から５ｍｍの距離となるようにタングステン電極をアノードとして設置し、真空チャンバ内を約１０−４Ｐａまで排気した。次に、真空チャンバにＡｒガスを導入し、内圧を３３８Ｐａとした。さらに、サンプル電極（カソード）と、タングステン電極（アノード）との間に、１００Ｖの電圧を印加した。【０１１９】
次に、両電極間に電圧を印加したまま、サンプル電極に通電を行い、アーク放電を行った。アーク放電の際には、アーク放電電流が０．２Ａとなるように、サンプル電極の通電量を調整し、このときのサンプル電極の温度を前述の放射温度計により測定した。【０１２０】
放電を１時間継続させた後、実験を終了して、エミッタの変化状況を目視により観測した。また、試験後のサンプル電極の表面を、ＦＥ−ＳＥＭ装置で観察した。さらに、試験前後の各サンプル電極の重量を測定し、これらの差から、各サンプル電極の重量減少量を評価した。【０１２１】
実験によって得られた結果をまとめて表２に示す。【０１２２】
【表２】
2011024823.tif 000004
【０１２３】
表２に示すように、目視の結果、実施例１〜実施例４に係る電極では、エミッタに、大きな変化は認められなかった。これに対して、比較例１に係る電極では、エミッタが部分的に脱落していることが観察された。また、試験後の電極の周囲には、エミッタから飛散したものと思われる黒色の付着物が多数付着していることが観察された。また、重量減少量の測定結果から、実施例１〜実施例４に係る電極では、重量減少は、ほとんど認められないのに対して、比較例１に係る電極では、重量が減少していることがわかった。【０１２４】
図７には、実施例１に係る電極のアーク放電試験後の状態（電極の断面図）を示す。図７に示すように、実施例１に係る電極では、試験後も、フィラメントとエミッタの間に、良好な密着性が維持されていることがわかる。これはマイエナイト化合物を８００℃以上で熱処理すると焼結が始まり、マイエナイト化合物が粉末から塊へと変化するとともに、６００℃以上でマイエナイト化合物とフィラメントが固着するためである。なお、他の実施例に係る電極においても、フィラメントとエミッタは、試験後も良好な密着性を呈していることがわかった。【０１２５】
（実施例５）
（電極温度の比較）
前述の粉末Ｂ２に、ブチルカルビトールアセテート、テルピネオール、およびアクリル樹脂を重量比で、粉末Ｂ２：ブチルカルビトールアセテート：テルピネオール：アクリル樹脂が１０：５．４：２．７：０．９となるように加え、これを自動乳鉢で混練し、さらに遠心混練器で精密な混練を施し、ペーストＢ３を得た。【０１２６】
次に、ダブルコイル構造のタングステン製フィラメント（ニラコ社製Ｗ−４６０１００）のコイル部に、このペーストＢ３を滴下した。さらに、フィラメントを１５０℃に保持し、ペースト中の有機溶剤を除去することにより、導電性マイエナイト化合物が表面に付着したタングステン製フィラメント（コイル）である、試料Ｂ４を得た。導電性マイエナイト化合物の担持量は約１ｍｇであった。【０１２７】
試料Ｂ４を用いてランプを作製した。このランプは、蛍光体７０が塗布されていないこと以外は、図１と同様な構造のランプである。このランプは管長が４３０ｍｍ、電極間隔が３６５ｍｍ、管径３０ｍｍである。このランプの管中央部に予め設置した排気管を用いて、ランプ管内を排気して約１０−４Ｐaとしたのち、通電加熱して、フィラメント温度を約７００℃で２分保つことにより、ペーストＢ３に含まれるアクリル樹脂を除去した。さらに排気管を一旦切断し、液体水銀を滴下によりランプ管内に導入したのち、再度排気管を接続して、管内を排気した。ランプ管内を約１０−４Ｐaとしたのち、管内にＡｒガスを導入し内圧を６６５Ｐaとし、排気管を封じることによりランプを作製した（以下、ランプＢ５ともいう）。【０１２８】
このランプＢ５を、直流電源およびテスラコイルを用いて駆動したところ、図８に示すような管電流−管電圧特性が得られた。ここで管電流、管電圧とはランプＢ５の電極間の電流、及び電圧を示す。テスラコイルとは高周波・高電圧を発生させる共振変圧器であり、容易に放電を開始させるために用いた。【０１２９】
管電流が２０ｍＡを超えると電極表面が著しく輝き、アークスポットが形成された。さらに、管電圧が２７５Ｖから１５０Ｖに急激に下がったことから、導電性マイエナイト化合物がフィラメントに塗布されているランプＢ５おいて、熱陰極動作を確認できた。また、熱陰極動作を行うための最低の管電流は、２０ｍＡであった。【０１３０】
２色式ファイバー放射温度計（Ｉｍｐａｃ社ＩＳＱ−５)を用いて、このアークスポットの温度を測定した。管電流が１００ｍＡのときアークスポットの温度は、１４０６℃であった。管電流が１００ｍＡで５分間保持させたところ、陰極近傍のバルブ３０に大きな変化はなかった。さらにランプＢ５を分解しフィラメントを取り出した。フィラメントに担持している導電性マイエナイト化合物の重量は１ｍｇであり、変化がないことが分かり、陰極が劣化していないことが分かった。【０１３１】
（比較例２）
導電性マイエナイト化合物を担持していない、タングステンフィラメントを使用して、実施例５と同様な方法でランプを作製した（以下、ランプＣ１ともいう）。このランプＣ１を、直流電源およびテスラコイルを用いて駆動したところ、図８に示すような管電流−管電圧特性が得られた。【０１３２】
管電流が５０ｍＡを超えると電極表面が著しく輝き、アークスポットが形成された。さらに、管電圧が４０５Ｖから１４８Ｖに急激に下がったことから、ランプＣ１おける熱陰極動作を確認できた。また、熱陰極動作を行うための最低の管電流は、５０ｍＡであった。また、管電流が１００ｍＡのときのアークスポット温度を実施例５と同様に測定したところ、１８４２℃であった。【０１３３】
管電流が１００ｍＡで５分間保持させたところ、陰極近傍のバルブ３０には黒色の物質が付着し黒ずんでいた。これはタングステンフィラメントがスパッタされ、バルブ３０に付着したもので、陰極が著しく劣化している（スパッタされている）ことが分かった。【０１３４】
（実施例６）
（放電開始電圧の比較）
ランプＢ５と１ｋΩのバラスト抵抗を直列に接続し、この回路に直流電圧を印加して、放電開始電圧を測定した。バラスト抵抗は、放電を開始したときに過電流が生じるのを防ぎ、回路全体を安定にする役割をしている。室温の放電開始電圧は５９８Ｖであった。さらに通電加熱によりフィラメント温度を変化させた。フィラメント温度は実施例５と同様にして測定した。テスラコイルを用いずに、フィラメント温度を上げながら放電開始電圧を測定した。フィラメント温度が室温〜１４００℃の範囲における放電開始電圧をプロットしたグラフを、図９に示す。【０１３５】
（比較例３）
ランプＣ１について実施例６と同様な方法で、フィラメント温度と放電開始電圧を測定した。室温の放電開始電圧は８３１Ｖであった。通電加熱によりフィラメント温度を変化させ、フィラメント温度が室温〜１４００℃の範囲における放電開始電圧をプロットしたグラフを、図９に示す。【０１３６】
全ての温度域でランプＢ５はランプＣ１よりも低い放電開始電圧であることが分かり、導電性マイエナイト化合物を担持したタングステンフィラメントを用いると、タングステンフィラメントだけよりも、放電開始電圧を低くでき、消費電力を下げられることが分かった。【０１３７】
（実施例７）
（スパッタ痕の比較）
（比較例１）と同様にして酸化バリウムを担持した、タングステンフィラメントを作製した。酸化バリウムの重量は、３ｍｇであった。この酸化バリウムを担持した、タングステンフィラメントを使用して、実施例５と同様な方法でランプを作製した（以下、ランプＤ１ともいう）。さらにランプＢ５と同じ構造・方法で作製したランプＢ６、ランプＣ１と同じ構造・方法で作製したランプＣ２を用意した。【０１３８】
ランプＢ６、Ｃ２、およびＤ１を点灯させて、それぞれ、管電流が３００ｍＡで１時間保持させたのち、陰極近傍のバルブ３０を観察したところ、図１０に示すように、黒色の物質が付着し黒ずんでいた。これはタングステンフィラメントがスパッタされ、バルブ３０に付着したものであり、黒色の面積が大きいほど陰極が劣化していると考えられる。黒色の面積の大きさは、ランプＣ２＞Ｄ１＞Ｂ６であり、導電性マイエナイト化合物を担持したタングステンフィラメントではほとんど劣化していないことが分かった。【０１３９】
（実施例８）
（アーク放電による導電性マイエナイト化合物の作製）
マイエナイト化合物を担持したタングステンフィラメントである、試料Ａ４を用いて、実施例５と同様な方法でランプを作製した（以下、ランプＡ６ともいう）。ランプＡ６を管電流２５０ｍＡで５分間アーク放電させたのち、フィラメントを観察したところ、担持されたマイエナイト化合物は黒色を呈していた。ランプＡ６を分解し、この黒色物を採取し、ＸＲＤ、及びＥＤＸを用いて、結晶、及び組成比を調べたところ、マイエナイト化合物であることが確認された。【０１４０】
さらに、この黒色のマイエナイト化合物の電子密度を、ＥＳＲ装置で測定したところ、５×１０１８ｃｍ−３以上であり、実施例８に係るマイエナイト化合物は、アーク放電することにより、非導電性のマイエナイト化合物から、導電性マイエナイト化合物へと変化したことが分かった。したがって実施例１で示したような工程の一部を省くことができた。具体的には、非導電性のマイエナイト化合物を担持したタングステンフィラメントを、カーボン容器中に設置し、１０−３Ｐａ以下の真空で、１３５０℃で３０分間の熱処理をする工程を省くことができ、大変有用であることが分かった。【０１４１】
（実施例９）
（ＢａＯとマイエナイト化合物の耐スパッタ性のシミュレーション計算）
モンテカルロ法によってＡｒ原子が試料（ターゲット）に垂直入射した場合について、マイエナイト化合物のスパッタリング率を算出した。計算には、ＴＲＩＭコード（Ｊ．Ｆ．Ｚｉｅｇｌｅｒ，Ｊ．Ｐ．Ｂｉｅｒｓａｃｋ，Ｕ．Ｌｉｔｔｍａｒｋ，“ＴｈｅＳｔｏｐｐｉｎｇ  ａｎｄ  Ｒａｎｇｅ  ｏｆ  Ｉｏｎｓ  ｉｎ  Ｓｏｌｉｄ”，ｖｏｌ．１  ｏｆ  ｓｅｒｉｅｓ“Ｓｔｏｐｐｉｎｇ  ａｎｄ  Ｒａｎｇｅ  ｏｆ  Ｉｏｎｓ  ｉｎ  Ｍａｔｔｅｒｓ”，Ｐｅｒｇａｍｏｎ  Ｐｒｅｓｓ，Ｎｅｗ  Ｙｏｒｋ（１９８４）を参照）を用いた。比較のため、ＢａＯについてもスパッタリング率を計算した。スパッタリング率は、入射原子またはイオン１つにつき、スパッタリングされたターゲット原子の数であり、数値が小さいほど、スパッタリングされ難いことを示す。【０１４２】
このシミュレーションにおいては、ターゲットであるマイエナイト化合物およびＢａＯの密度を、それぞれ２．６７ｇ／ｃｍ３および５．７２ｇ／ｃｍ３とした。また、材料表面での原子間の結びつきの目安である表面結合エネルギーを、マイエナイト化合物については３．５５ｅＶ／ａｔｏｍ、ＢａＯについては３．９０ｅＶ／ａｔｏｍとした。ここで用いたｅＶ／ａｔｏｍとは、材料の原子１つあたりのエネルギー値を示す単位である。【０１４３】
また、現在実用に供される蛍光ランプの放電ガスは、Ａｒを主成分とした混合ガスである。そこで実施例９においては、飛来原子としてＡｒについてシミュレーションを行った。このシミュレーションはＡｒの運動エネルギーを０．１〜１．０ｋｅＶの範囲で変えたときのマイエナイト化合物またはＢａＯの構成原子が、スパッタリングによって材料表面から外部へ飛び出す効率を見積もったものである。【０１４４】
図１１に０．１ｋｅＶのＡｒが入射したときのＢａＯのスパッタリング率を１とした場合の計算結果を示す。図１１における全てのエネルギー領域で、マイエナイト化合物のスパッタリング率は、ＢａＯのそれを下回ることが示されている。以上のことから、蛍光ランプの放電用ガスであるＡｒに対して、マイエナイト化合物は、ＢａＯよりも高いスパッタリング耐性を示すことが分かった。【０１４５】
以上のことから、エミッタとしてマイエナイト化合物を有する電極は、従来の電極に比べて、良好な密着性を有することがわかった。また、エミッタとしてマイエナイト化合物を有する電極を使用することにより、放電時のエミッタの消耗が抑制されることが確認された。【０１４６】
本発明を詳細に、また特定の実施態様を参照して説明したが、本発明の精神と範囲を逸脱することなく、様々な変更や修正を加えることができることは、当業者にとって明らかである。
本出願は、２００９年８月２５日出願の日本国特許出願２００９−１９４７９８に基づくものであり、その内容はここに参照として取り込まれる。
【産業上の利用可能性】
【０１４７】
本発明は、フィラメント構造の電極を有する蛍光ランプ等に適用することができる。
【符号の説明】
【０１４８】
１０    蛍光ランプ
２０    放電空間
３０    バルブ
４０    電極
４１ａ、４１ｂ  レグ部
４２    フィラメント
４２Ａ  ダブルコイル構造のフィラメント
４２Ｂ  トリプルコイル構造のフィラメント
４３ａ、４３ｂ、４３ｃ  螺旋構造
４５ａ、４５ｂ  支持線
４６    エミッタ
５０    プラグ
５５    ピン部
６０    保護膜
７０    蛍光体
【図１】
2011024823.tif 000005
【図２】
2011024823.tif 000006
【図３】
2011024823.tif 000007
【図４】
2011024823.tif 000008
【図５】
2011024823.tif 000009
【図６】
2011024823.tif 000010
【図７】
2011024823.tif 000011
【図８】
2011024823.tif 000012
【図９】
2011024823.tif 000013
【図１０】
2011024823.tif 000014
【図１１】
2011024823.tif 000015
【国際調査報告】
2011024823.tif 000016
2011024823.tif 000017
2011024823.tif 000018
2011024823.tif 000019